シリコンを含む薄膜が表面に形成され、結晶系シリコンからなる被処理基板の表面を処理する表面処理方法であって、p型ドーパント又はn型ドーパントと、水素ガスとを含む反応性ガスを、加熱された触媒体に接触させることによりラジカルを発生させ、前記ラジカルを、前記被処理基板に供給することにより当該被処理基板表面の処理を行うことを特徴とする表面処理方法。請求項1に記載する表面処理方法において、前記被処理基板は、表面にシリコン窒化膜が形成されるものであり、前記被処理基板の表面に前記シリコン窒化膜を形成する前に、前記ラジカルを前記被処理基板に供給することにより当該被処理基板表面の処理を行うことを特徴とする表面処理方法。請求項1又は請求項2に記載する表面処理方法において、前記n型ドーパントを含む前記反応性ガスは、ホスフィンガスを含むものであることを特徴とする表面処理方法。請求項1又は請求項2に記載する表面処理方法において、前記p型ドーパントを含む前記反応性ガスは、ジボランガスを含むものであることを特徴とする表面処理方法。請求項1~請求項4の何れか一項に記載する表面処理方法において、前記触媒体を1100°C~1400°Cに加熱することを特徴とする表面処理方法。請求項1~請求項5の何れか一項に記載する表面処理方法において、前記触媒体は、タングステン、タンタル及びモリブデンからなる群から選択される何れか一つであって、電圧が印加されて加熱するように構成されていることを特徴とする表面処理方法。請求項1~請求項6の何れか一項に記載する表面処理方法により表面処理された被処理基板を用いて太陽電池セルを製造することを特徴とする太陽電池セルの製造方法。特許文献1には、単結晶シリコン基板には、結晶系シリコン基板の表面処理として、アルカリ水溶液又は酸水溶液で処理して、スライスダメージを受けた層を除去することが記載されている。これらの技術では、キャリアのライフタイムを長寿命化するために、結晶系シリコン基板自体を改質することについては考慮されていない。また、特許文献2及び特許文献3に係る技術は、キャリアのライフタイムの長寿命化かのために、ゲッタリングを行うが、その際には、PSG層や多孔質化した層等を設け、所定の処理をした後、それらの層を除去する工程があり、手間を要する。本発明は、このような事情に鑑み、キャリアのライフタイムを長寿命化した結晶系シリコン基板を提供できる表面処理方法及び当該結晶系シリコン基板を用いて特性が向上した太陽電池セルを製造できる太陽電池セルの製造方法を提供することを目的とする。上記目的を達成するための第1の態様は、シリコンを含む薄膜が表面に形成され、結晶系シリコンからなる被処理基板の表面を処理する表面処理方法であって、p型ドーパント又はn型ドーパントと、水素ガスとを含む反応性ガスを、加熱された触媒体に接触させることによりラジカルを発生させ、前記ラジカルを、前記被処理基板に供給することにより当該被処理基板表面の処理を行うことを特徴とする表面処理方法にある。かかる第1の態様では、水素を含む反応性ガスで被処理基板を洗浄する際に、n型ドーパント又はp型ドーパントを含むガスを含む反応性ガスを用いることで、被処理基板の表面にn型ドーパント又はp型ドーパントが導入される。これにより、被処理基板と、これに成膜されたシリコンを含む薄膜との界面におけるキャリアの寿命を長寿命化することが可能となる。本発明の第2の態様は、第1の態様に記載する表面処理方法において、前記被処理基板は、表面にシリコン窒化膜が形成されるものであり、前記被処理基板の表面に前記シリコン窒化膜を形成する前に、前記ラジカルを前記被処理基板に供給することにより当該被処理基板表面の処理を行うことを特徴とする表面処理方法にある。かかる第2の態様では、水素を含む反応性ガスで被処理基板を洗浄する際に、n型ドーパント又はp型ドーパントを含むガスを含む反応性ガスを用いることで、被処理基板の表面にn型ドーパント又はp型ドーパントが導入される。これにより、被処理基板と、さらに成膜されたシリコン窒化膜との界面におけるキャリアの寿命を長寿命化することが可能となる。本発明の第3の態様は、第1又は第2の態様に記載する表面処理方法において、前記n型ドーパントを含む前記反応性ガスは、ホスフィンガスを含むものであることを特徴とする表面処理方法にある。かかる第3の態様では、被処理基板にリンが導入され、より好適にキャリアの再結合寿命を延長できる。本発明の第4の態様は、第1又は第2の態様に記載する表面処理方法において、前記p型ドーパントを含む前記反応性ガスは、ジボランガスを含むものであることを特徴とする表面処理方法にある。かかる第4の態様では、被処理基板にボロンが導入され、より好適にキャリアの再結合寿命を延長できる。本発明の第5の態様は、第1~第4の何れか一つの態様に記載する表面処理方法において、前記触媒体を1100°C~1400°Cに加熱することを特徴とする表面処理方法にある。かかる第5の態様では、好適に、キャリアの再結合寿命を延長することができる。本発明の第6の態様は、第1~第5の何れか一つの態様に記載する表面処理方法において、前記触媒体は、タングステン、タンタル及びモリブデンからなる群から選択される何れか一つであって、電圧が印加されて加熱するように構成されていることを特徴とする表面処理方法にある。かかる第6の態様では、触媒体を好適に構成することができる。本発明の第7の態様は、第1~第6の何れか一つの態様に記載する表面処理方法により表面処理された被処理基板を用いて太陽電池セルを製造することを特徴とする太陽電池セルの製造方法にある。かかる第7の態様では、キャリアのライフタイムが長寿命化して特性が向上した太陽電池セルが提供される。本発明によれば、キャリアのライフタイムを長寿命化した結晶系シリコン基板を提供できる表面処理方法及び当該結晶系シリコン基板を用いて特性が向上した太陽電池セルを製造できる太陽電池セルの製造方法が提供される。実施形態1本発明の表面処理方法の実施に用いる触媒CVD装置について説明する。図1は、触媒CVD装置の概略構成図である。触媒CVD装置は、処理容器1内を真空に排気する排気系11と、当該処理容器1内に所定の反応性ガスを供給する反応性ガス供給系21とが接続されている。処理容器1内には、処理容器1内に供給された反応性ガスが表面を通過するように触媒体3が配置されている。触媒体3には、所定の温度1100~2000°C程度の高温に加熱、維持するように、電力を与える電力供給機構30が接続されている。また、処理容器1内には、ガス供給器2が触媒体3に対向して配置されている。処理容器1には、結晶系シリコンからなる被処理基板40を搬入搬出するためのゲートバルブ5が設けられ、また、被処理基板40が載置されるステージ4が設けられている。ステージ4には、特に図示しないが、被処理基板40を加熱するための加熱機構が備えられている。反応性ガス供給系21は、不図示の反応性ガスが充填されたボンベ、供給圧調整器、流量調整器、供給/停止切換バルブ等から構成されている。反応性ガスは、この反応性ガス供給系21より処理容器1内のガス供給器2を介して処理容器1内に供給されている。ガス供給器2は、処理容器1において触媒体3に対向して配置されている。また、ガス供給器2は中空構造となっており、ステージ4と対向する面に多数のガス吹出孔22が形成されている。一方、排気系11は、排気速度調整機能を有するメインバルブ12を介して処理容器1と接続されている。この排気速度調整機能により処理容器1内の圧力が制御される。触媒体3は、一般に線状の部材からなるものであり、鋸歯状に折り曲げられ、少なくとも表面が絶縁体である支持体31により保持されている。また、触媒体3には、電力供給機構30からの電力供給線32が接続端子33により接続されている。触媒体3は、ここを介して電力の供給を受け、発熱体CVD法に要求される所定の温度への加熱、所定の温度での維持が図られている。電力供給機構30には、通常、直流電源又は交流電源が用いられる。触媒体3は、電源から電力が供給されて、通電加熱により所定の温度に設定されるようになっている。この触媒体3を高温加熱することにより、反応性ガスを分解及び/又はラジカル化することができる。触媒体3は通電加熱により、1100~2000°C程度という高温に加熱される。触媒体3の材料としては高融点金属が用いられ、一般にはタングステンや、タンタル、及びモリブデンからなる群から選択される何れか一つが用いられる。このような構成の触媒CVD装置では、反応性ガス供給系21からガス供給器2を介して処理容器1内に反応性ガスが供給され、触媒体3に接触する。反応性ガスは、触媒体3でラジカル化、又は分解され、ステージ4の加熱機構で所定温度にされた被処理基板40表面に堆積する。例えば、シランSiH4を含む反応性ガスを用いれば、被処理基板40に、非晶質のシリコン膜が形成される。触媒CVD装置は、上述したような成膜プロセスのみならず、被処理基板40の表面処理改質プロセスにも利用可能である。ここで、この触媒CVD装置を用いて、本発明の実施形態に係る表面処理方法について説明する。図2aに示すように、結晶系シリコンからなる被処理基板40をステージ4図1参照に載置する。ここでいう結晶系シリコンとは、単結晶シリコン又は多結晶シリコンである。本実施形態では、被処理基板40は、p型の多結晶シリコンから形成されている。また、被処理基板40は、本発明の表面処理方法が実施されたのち、その表面にシリコンを含む薄膜が形成されるものである。詳細は後述するが、被処理基板40には、シリコンを含む薄膜が成膜されて太陽電池セルなどが形成される。次に、被処理基板40の温度や触媒体3の温度、反応性ガスの組成、処理容器1内の圧力などについて所定の成膜条件に設定する。そして、p型ドーパント又はn型ドーパントと、水素ガスとを含む反応性ガスを反応性ガス供給系21から処理容器1内に供給する。p型ドーパントは、p型半導体を形成するために半導体にドーピングされる不純物である。p型ドーパントとしては、ホウ素やアルミニウムなどの3族元素が挙げられる。n型ドーパントは、n型半導体を形成するために半導体にドーピングされる不純物である。n型ドーパントとしては、リンやヒ素などの5族元素が挙げられる。本実施形態では、反応性ガスとして、ホスフィンPH3ガスと水素ガスとを含むものを用いる。反応性ガス供給系21から処理容器1内に供給された反応性ガスは触媒体3によりラジカル化され、ラジカル化した水素とリンとが形成される。ラジカル化した水素は、被処理基板40の表面のCHを脱離したり、被処理基板40の表面の欠陥を補修する。さらに、ラジカル化したリンが、被処理基板40の表面に供給され、リンが被処理基板40に導入される。これにより、図2bに示すように、被処理基板40の表面には、リンを含むリン含有層41が形成される。すなわち、p型の多結晶シリコンから形成された被処理基板40に、リンがドープされたn型ドープ層の一例であるリン含有層41が形成される。また、表面処理を行う場合の触媒体3の温度は、成膜プロセスを行う場合の温度1600°C~2000°Cよりも低く、1100°C~1400°Cであることが好ましく、さらに好ましくは1300°Cである。1100°C未満であると表面処理の効果が十分でなく、キャリアの再結合寿命を十分に延長することができず、1400°Cを超えると被処理基板40がエッチングされてしまうからである。以上に説明したように、本実施形態に係る表面処理方法によれば、水素を含む反応性ガスで被処理基板40を洗浄する際に、ホスフィンガスn型ドーパントを含むガスを含む反応性ガスを用いることで、被処理基板40の表面にリンが導入されたリン含有層41が形成される。そして、このような表面処理方法が実施された被処理基板40と、当該被処理基板40のリン含有層41側に成膜される他のシリコンを含む薄膜との界面におけるキャリアの寿命は、長寿命化する。シリコンを含む薄膜としては、例えば、シリコン窒化膜などを挙げることができる。特に、本実施形態に係る表面処理方法は、結晶系シリコン基板を用いる太陽電池セルの製造に有用である。例えば、被処理基板に当該表面処理方法を適用し、その後、被処理基板に反射防止のためのシリコン窒化膜などを形成し、さらに電極等を形成して太陽電池セルとする。このような太陽電池セルは、キャリアの再結合による損失が抑制されているので、出力特性の向上という優れた効果を奏し得る。このように、本実施形態に係る表面処理方法は、特性が向上した太陽電池セルに用いられる結晶系シリコン基板を提供できる。もちろん、本発明に係る表面処理方法は、太陽電池の出力特性のためのみに適用されるものではなく、種々の半導体装置の製造に際して適用できるものである。仮に、プラズマCVD装置により本願発明と同様に表面処理を行うとすると、プラズマによるダメージが被処理基板40に加わるため、プラズマCVDで表面処理が行われた被処理基板にシリコンを含む薄膜を形成したものは、本願発明により表面処理が施された被処理基板40にシリコンを含む薄膜を形成したものよりもキャリア寿命は短いと解される。一方、本発明では、被処理基板40の表面処理に際して反応性ガスをラジカル化する際には、プラズマではなく触媒体3を用いたので、プラズマにより被処理基板40にダメージが与えられることを回避することができる。また、触媒CVD装置を用いる場合、被処理基板40に加えられる熱は、プラズマCVD装置において加えられる熱よりも低くてすむため、熱によるダメージを低減することができる。したがって、本実施形態のように触媒CVD装置を用いて被処理基板40の表面処理を行うことで、プラズマCVD装置を用いて表面処理を行うよりも、キャリア寿命を長くすることができる。また、従来技術に係るゲッタリングでは、キャリアの長寿命化のために、被処理基板に対して、PSG層や多孔質化した層を設け、所定の処理をした後それらの層を除去する、といった煩雑な工程を要する。一方、本実施形態に係る表面処理方法は、触媒CVD装置で表面処理をするだけであるので、簡易な工程でキャリアを長寿命化することができる。実施形態2本実施形態では、結晶系シリコンからなる被処理基板に、上述した表面処理方法を行い、当該被処理基板にpn接合を形成して太陽電池セルを作成する太陽電池セルの製造方法について説明する。図3は、本実施形態に係る太陽電池セルの概略断面図であり、図4は、本実施形態に係る太陽電池セルの製造方法を示す概略断面図である。図3に示すように、太陽電池セル50は、p型の多結晶シリコンからなる被処理基板51と、その受光面図3中の上側にn型ドーパントがドープされたn型ドープ層52と、n型ドープ層52の表面に設けられたp型シリコン窒化膜53と、被処理基板51の裏面受光面とは反対側の面にp型ドーパントがドープされたp型ドープ層54と、その表面に設けられたn型シリコン窒化膜55とを備えている。さらに、n型ドープ層52の一部に接触した受光面電極56が形成され、p型ドープ層54の一部に接触した裏面電極57が形成されている。受光面電極56は、例えば銀からなり、裏面電極57は、例えばアルミニウムからなる。なお、p及びnはドーパント濃度が高いことを意味している。例えば、p型ドープ層54のp型ドーパント濃度は、被処理基板51のp型ドーパント濃度よりも高い。p型シリコン窒化膜53及びn型シリコン窒化膜55は、請求項に記載したシリコンを含む薄膜の一例である。p型シリコン窒化膜とは、組成が、窒素とケイ素のみからなる場合、窒素成分の割合が化学量論比より大きいものをいう。n型シリコン窒化膜とは、窒素成分の割合が化学量論比よりも小さいものをいう。理論上、シリコン窒化膜は、SiNxと表され、X=1.33原子比が化学量論比である。また、被処理基板51は、実施形態1に説明した表面処理方法が実施されたものである。このように、表面処理方法を実施された被処理基板51を用いて太陽電池セル50としたことで、太陽電池セル50は、キャリアのライフタイムが長寿命化しており、出力向上等の特性が向上したものとなる。以下、本実施形態に係る太陽電池セルの製造方法について説明する。図4aに示すように、p型ドーパントがドーピングされたp型の多結晶シリコンからなる被処理基板51を用いる。次に、図4bに示すように、被処理基板51の一方面受光面に、実施形態1に説明した表面処理方法を実施する。この表面処理方法により、n型ドーパントがドープされたn型ドープ層52が形成される。p型の被処理基板51にn型ドープ層52が形成されることでpn接合が形成される。次に、図4cに示すように、被処理基板51の他方面受光面とは反対側の面に、p型ドーパントをドーピングしてp型ドープ層54を形成する。このp型ドープ層54は、電界層BackSurfaceFieldとして機能する。p型ドープ層54は、例えば、反応性ガスとして、ジボランガスを用い、実施形態1に示した表面処理を被処理基板51に適用することで作製できる。次に、図4dに示すように、n型ドープ層52の表面に、p型シリコン窒化膜53を形成し、p型ドープ層54の表面にn型シリコン窒化膜55を形成する。p型シリコン窒化膜53及びn型シリコン窒化膜55は、触媒CVD法、プラズマCVD法又は熱窒化法などで製造することができる。原料ガスとしては、例えば、ケイ素原子Siが含まれるシランSiH4、フッ化シランSiF4、及び窒素原子Nが含まれるアンモニアNH3、窒素N2等が挙げられる。その後、特に図示しないが、n型ドープ層52の一部に接触するように受光面電極56を形成し、p型ドープ層54の一部に接触するように裏面電極57を形成する。具体的には、電極ペーストを受光面及び裏面に印刷し、500~800°Cで焼成を行って各電極を形成する。ここで、電極ペーストとして、アルミニウム、銀等を含むペーストが挙げられる。焼成は、電極がシリコン窒化膜を突き抜けて、受光面側のn型ドープ層52及び裏面側のp型ドープ層54と接触する条件であることが好ましい。なお、受光面電極56及び裏面電極57の形成は、このような方法に限らない。例えば、フォトレジストにより、p型シリコン窒化膜53の一部を除去してn型ドープ層52の一部を露出させ、同様に、n型シリコン窒化膜55の一部を除去してp型ドープ層54の一部を露出させる。そして、この露出した部分に埋め込むように受光面電極56及び裏面電極57を形成する。このように受光面電極56及び裏面電極57を形成することで、図3に示したような太陽電池セル50が形成される。以上に説明したように、本実施形態に係る太陽電池セルの製造方法によれば、被処理基板51に形成されるn型ドープ層52及びp型ドープ層54は、実施形態1に説明した表面処理方法により形成される。このような表面処理方法が実施された被処理基板51のn型ドープ層52とp型シリコン窒化膜53との界面、及びp型ドープ層54とn型シリコン窒化膜55との界面におけるキャリアの寿命は、長寿命化する。このように太陽電池セル50は、キャリアの再結合による損失が抑制されているので、出力特性の向上という優れた効果を奏し得る。他の実施形態上述した実施形態1~実施形態2において、被処理基板40、51は、多結晶シリコンから形成されていたが、単結晶シリコンから形成されていてもよい。また、被処理基板40は、n型を用いてもよく、n型の被処理基板40に、p型のドーパントがドープされたp型ドープ層を形成してもよい。p型ドーパントとしてはホウ素などの3族元素が挙げられる。この場合、n型ドーパントと、水素ガスとを含む反応性ガス例えば、ジボランガスを反応性ガス供給系21から処理容器1内に供給する。また実施形態2に係る構成の太陽電池セルは、被処理基板51をn型とし、受光面側にp型ドープ層、裏面側にn型ドープ層を形成して作製しても良い。また、シリコンを含む薄膜として、シリコン窒化膜を例示したがこれに限らず、シリコンを含む薄膜であってもよい。さらに、太陽電池セルとしては、実施形態2に例示した構成のものに限らず、結晶系シリコン基板にpn接合が形成された太陽電池セルを製造する場合にも、本発明に係る表面処理方法を適用しうる。[実施例]以下に、本発明に係る表面処理方法を適用した被処理基板の実施例について説明する。図3に示したように、被処理基板51に、図1に示したような触媒CVD装置株式会社アルバック製を用いて、実施形態1で説明した表面処理を行い、p型シリコン窒化膜53を形成して試料を作製した。表面処理の条件を変えて試料を形成し、これらを実施例A、B、C、Dとする。表1に各実施例の表面処理の条件を例示する。なお、ホスフィンガスの流量は、ヘリウムガスで2.25に希釈されたガスを用いており、表1に示したホスフィンガスの流量は正味のホスフィンガス流量である。なお、触媒体3の温度は1300°Cとした。かかる表面処理により、被処理基板51には、25nm程度のn型ドープ層52が形成された。被処理基板51は、FZウェハp型単結晶シリコンからなり、厚さは290μmとした。また、p型シリコン窒化膜53の厚さはそれぞれ25nmとした。なお、p型シリコン窒化膜53は、図1に示したような触媒CVD装置株式会社アルバック製を用いて次のように製造した。シランガス及び窒素ガスを含む反応性ガスを、反応性ガス供給系21から処理容器1内に導入し、原料ガスを触媒体3で分解させてラジカルを形成し、該ラジカルを被処理基板40に堆積させることでp型シリコン窒化膜53を形成した。このp型シリコン窒化膜53の成膜条件は、シランガス流量を20sccmとし、窒素ガス流量を15sccmとし、圧力を1.5Paとし、被処理基板51の温度を150°Cとし、触媒体3の温度を1750°Cとし、堆積時間を20秒とした。なお、比較例については、水素ガスのみで被処理基板51の表面を洗浄し、その後、p型シリコン窒化膜53を形成することにより作製した。このように形成された実施例A~D及び比較例について、キャリアの寿命を測定した。この測定は、マイクロ波光導電減衰法μ-PCD法により行った。なお、当該測定の測定条件は、励起レーザ光強度については、波長が904nmであり、5.0×1013Photons/cm2である。また励起レーザ進入長は略30μmであり、周波数は10GHzである。図5に、実施例A~D及び比較例について、ホスフィンガスの流量とキャリアの寿命とをプロットしたグラフを示す。同図のτmaxは、各試料実施例A~D及び比較例について、p型シリコン窒化膜53の表面の各部位で測定されたキャリア寿命の最大値である。τavrは、各試料実施例A~D及び比較例について、p型シリコン窒化膜53の表面の各部位で測定されたキャリアの寿命の平均値である。同図に示すように、表面処理時にホスフィンガスを用いないで形成した比較例については、キャリアの寿命の最大値τmaxが約2500μs、平均値τavrが約2000μsである。一方、ホスフィンガスを含む反応性ガスで表面処理を適用した実施例A~Dについては、実施例A~Dの何れも最大値τmaxが約3800μs以上、平均値τavrが約3000μs以上であり、非常に長寿命化していることが分かる。このような実施例A~Dから、被処理基板51にホスフィンガスを含む反応性ガスで表面処理を行った結果、比較例と比べて、被処理基板51n型ドープ層52とp型シリコン窒化膜53との界面におけるキャリアの寿命は長寿命化したことが分かる。